(57)【特許請求の範囲】
【請求項１】
質量％で、
Ｃ  ：０．０２〜０．２％、 Ｐ  ：０．００１〜０．２％
を含み、
Ｓｉ：０．００３〜３％、 Ａｌ：０．０３〜３％
の双方を合計で０．３〜３％含み、さらにＭｎを含み、かつ
Ｍｎ：３％以下、 Ｎｉ：３％以下、
Ｃｒ：３％以下、 Ｃｕ：２％以下、
Ｍｏ：２％以下、 Ｗ  ：２％以下、
Ｃｏ：３％以下、 Ｓｎ：０．５％以下
の中の１種または２種以上を合計で０．５〜３．５％含み、
Ｎ  ：０．０１％以下に制限し、
残部がＦｅ及び不可避的不純物からなり、ミクロ組織が体積分率で６０％以上のフェライトと、体積分率で２％以上２５％以下のマルテンサイトを含む第２相との複合組織であり、マルテンサイトの硬度がフェライトの硬度の１．４倍以上であり、鋼板１／２板厚での板面の｛１１０｝＜１１０＞〜｛３３２｝＜１１０＞の方位群のＸ線ランダム強度比の平均が２．０以上、あるいは鋼板１／２板厚での板面の｛１１０｝＜１１０＞のＸ線ランダム強度比が３．０以上の何れかまたは双方であることを特徴とする成形性に優れた高強度鋼管。
【請求項２】
質量％で、さらに、Ｂ：０．０００２〜０．０１％を含むことを特徴とする請求項１記載の成形性に優れた高強度鋼管。
【請求項３】
質量％で、さらに
Ｔｉ：０．３％以下、        Ｎｂ：０．３％以下、
Ｖ  ：０．３％以下
の中の１種または２種以上を合計で０．００５〜０．３％含むことを特徴とする請求項１または２に記載の成形性に優れた高強度鋼管。
【請求項４】
質量％で、さらに
Ｃａ：０．０００５〜０．００５％、  Ｒｅｍ：０．００１〜０．０２％
の一方または双方を含むことを特徴とする請求項１〜３の何れか１項に記載の成形性に優れた高強度鋼管。
【請求項５】
請求項１〜４の何れか１項に記載の鋼管を製造するにあたり、請求項１〜４の何れか１項に記載の成分を有する鋳造スラブを、鋳造ままもしくは一旦冷却した後に１０００℃〜１３００℃の範囲に再度加熱し、熱間圧延して冷却後巻取った熱延鋼板を造管し、鋼材の化学成分で決まる（２×Ａｃ1 変態温度＋Ａｃ3 変態温度）／３以上１０５０℃以下に加熱した後縮径加工を行い、その後、３℃／秒〜５００℃／秒の冷却速度で２５０℃以下まで冷却することを特徴とする成形性に優れた高強度鋼管の製造方法。
但し、
Ac1(℃) ＝723-10.7×Mn%-16.9×Ni%+29.1×Si%+16.9×Cr%
Ac3(℃) ＝910-203×(C%)１／２-15.2×Ni%+44.7×Si%+31.5×Mo%+13.1×W%
-30×Mn%-11×Cr%-20×Cu%+70×P%+40×Al%
【請求項６】
請求項１〜４の何れか１項に記載の鋼管を製造するにあたり、請求項１〜４の何れか１項に記載の成分を有する熱延鋼板を酸洗し冷延した後に焼鈍した鋼板を造管し、鋼材の化学成分で決まる（２×Ａｃ1 変態温度＋Ａｃ3 変態温度）／３以上１０５０℃以下に加熱した後縮径加工を行い、その後、３℃／秒〜５００℃／秒の冷却速度で２５０℃以下まで冷却することを特徴とする成形性に優れた高強度鋼管の製造方法。
但し、
Ac1(℃) ＝723-10.7×Mn%-16.9×Ni%+29.1×Si%+16.9×Cr% 
Ac3(℃) ＝910-203×(C%)１／２-15.2×Ni%+44.7×Si%+31.5×Mo%+13.1×W%
-30×Mn%-11×Cr%-20×Cu%+70×P%+40×Al% 
【請求項７】
縮径加工後の管の長さが母管の長さの１．２５倍以上であることを特徴とする請求項５または６に記載の成形性に優れた高強度鋼管の製造方法。
【発明の詳細な説明】
【０００１】
【発明の属する技術分野】
本発明は、例えば自動車の足廻り、メンバーなどに用いられる鋼材で特にハイドロフォーム等に用いられる成形性に優れた高強度鋼管およびその製造方法に関するものである。
【０００２】
【従来の技術】
自動車の軽量化ニーズに伴い、鋼板の高強度化が望まれている。高強度化することで板厚減少による軽量化や衝突時の安全性向上が可能となる。また、最近では、複雑な形状の部位について、高強度鋼の素鋼板または鋼管からハイドロフォーム法を用いて成形加工する試みが行われている。これは、自動車の軽量化や低コスト化のニーズに伴い、部品数の減少や溶接フランジ箇所の削減などを狙ったものである。このように、ハイドロフォーム（特開平１０−１７５０２６号公報参照）などの新しい成形加工方法が実際に採用されれば、コストの削減や設計の自由度が拡大されるなどの大きなメリットが期待される。
【０００３】
このようなハイドロフォーム成形のメリットを充分に生かすためには、これらの新しい成形法に適した材料が必要となる。例えば、第５０回塑性加工連合講演大会（１９９９、４４７頁）にあるようにハイドロフォーム成形に及ぼすｒ値の影響が示されている。しかしここでは、シミュレーションによる解析が主で、実際の材料と１対１対応するものではない。
【０００４】
【発明が解決しようとする課題】
以上のように、ハイドロフォーム成形に適した材料開発は実用レベルではほとんど行われておらず、既存の高ｒ値鋼板や高延性鋼板がハイドロフォーム成形に使用されつつある状況と言える。本発明では、このようなハイドロフォーム成形に適した優れた成形性を有する鋼管およびその製造方法を提供するものである。
【０００５】
【課題を解決するための手段】
本発明では、鋼材の集合組織とミクロ組織を制御することでハイドロフォーム成形性に優れた材料を提供するものである。
即ち、本発明の要旨とするところは以下の通りである。
（１）質量％で、
Ｃ  ：０．０２〜０．２％、 Ｐ  ：０．００１〜０．２％
を含み、
Ｓｉ：０．００３〜３％、 Ａｌ：０．０３〜３％
の双方を合計で０．３〜３％含み、さらにＭｎを含み、かつ
Ｍｎ：３％以下、 Ｎｉ：３％以下、
Ｃｒ：３％以下、 Ｃｕ：２％以下、
Ｍｏ：２％以下、 Ｗ  ：２％以下、
Ｃｏ：３％以下、 Ｓｎ：０．５％以下
の中の１種または２種以上を合計で０．５〜３．５％含み、
Ｎ  ：０．０１％以下に制限し、
残部がＦｅ及び不可避的不純物からなり、ミクロ組織が体積分率で６０％以上のフェライトと、体積分率で２％以上２５％以下のマルテンサイトを含む第２相との複合組織であり、マルテンサイトの硬度がフェライトの硬度の１．４倍以上であり、鋼板１／２板厚での板面の｛１１０｝＜１１０＞〜｛３３２｝＜１１０＞の方位群のＸ線ランダム強度比の平均が２．０以上、あるいは鋼板１／２板厚での板面の｛１１０｝＜１１０＞のＸ線ランダム強度比が３．０以上の何れかまたは双方であることを特徴とする成形性に優れた高強度鋼管。
【０００９】
（２）質量％で、さらに、Ｂ：０．０００２〜０．０１％を含むことを特徴とする前記（１）記載の成形性に優れた高強度鋼管。
【００１０】
（３）質量％で、さらに
Ｔｉ：０．３％以下、        Ｎｂ：０．３％以下、
Ｖ  ：０．３％以下
の中の１種または２種以上を合計で０．００５〜０．３％含むことを特徴とする前記（１）
記載の成形性に優れた高強度鋼管。
【００１１】
（４）質量％で、さらに
Ｃａ：０．０００５〜０．００５％、  Ｒｅｍ：０．００１〜０．０２％
の一方または双方を含むことを特徴とする前記（１）〜（３）の何れか１項に記載の成形性に優れた高強度鋼管。
【００１２】
（５）前記（１）〜（４）の何れか１項に記載の鋼管を製造するにあたり、前記（１）〜（４）の何れか１項に記載の成分を有する鋳造スラブを、鋳造ままもしくは一旦冷却した後に１０００℃〜１３００℃の範囲に再度加熱し、熱間圧延して冷却後巻取った熱延鋼板を造管し、鋼材の化学成分で決まる（２×Ａｃ1 変態温度＋Ａｃ3 変態温度）／３以上１０５０℃以下に加熱した後縮径加工を行い、その後、３℃／秒〜５００℃／秒の冷却速度で２５０℃以下まで冷却することを特徴とする成形性に優れた高強度鋼管の製造方法。
但し、
Ac1(℃) ＝723-10.7×Mn%-16.9×Ni%+29.1×Si%+16.9×Cr%
Ac3(℃) ＝910-203×(C%)１／２-15.2×Ni%+44.7×Si%+31.5×Mo%+13.1×W%
-30×Mn%-11×Cr%-20×Cu%+70×P%+40×Al%
【００１３】
（６）前記（１）〜（４）の何れか１項に記載の鋼管を製造するにあたり、前記（１）〜（４）の何れか１項に記載の成分を有する熱延鋼板を酸洗し冷延した後に焼鈍した鋼板を造管し、鋼材の化学成分で決まる（２×Ａｃ1 変態温度＋Ａｃ3 変態温度）／３以上１０５０℃以下に加熱した後縮径加工を行い、その後、３℃／秒〜１５０℃／秒の冷却速度で２５０℃以下まで冷却することを特徴とする成形性に優れた高強度鋼管の製造方法。
但し、
Ac1(℃) ＝723-10.7×Mn%-16.9×Ni%+29.1×Si%+16.9×Cr%
Ac3(℃) ＝910-203×(C%)１／２-15.2×Ni%+44.7×Si%+31.5×Mo%+13.1×W%
-30×Mn%-11×Cr%-20×Cu%+70×P%+40×Al%
【００１４】
（７）縮径加工後の管の長さが母管の長さの１．２５倍以上であることを特徴とする前記（５）または（６）記載の成形性に優れた高強度鋼管の製造方法。
【００１５】
【発明の実施の形態】
以下、本発明の成形性に優れた高強度鋼管とその製造方法について詳細に述べる。
ハイドロフォーム成形では鋼管を素材とした成形加工が行われる。この際、鋼管の軸方向への押し込み量と内圧の関係を適正に設定することが重要である。内圧のみを増加させた通常の液圧成形と異なり、ハイドロフォーム成形では軸押しによる強制的な材料供給によってより厳しい成形にも耐えることができる。本発明者らは、種々の材料を用いたハイドロフォーム成形試験を元に、鋼材の結晶集合組織の制御と適正なミクロ組織形成によって初めて非常に高いハイドロフォーム成形性が確保できることを見出した。
【００１６】
即ち、鋼板１／２板厚での板面の｛１１０｝＜１１０＞〜｛３３２｝＜１１０＞の方位群および／または｛１１０｝＜１１０＞のＸ線ランダム強度比がハイドロフォーム成形等を行う上で最も重要な特性値である。板厚中心位置での板面のＸ線回折を行い、ランダム結晶に対する各方位の強度比を求めたときの、｛１１０｝＜１１０＞〜｛３３２｝＜１１０＞の方位群での平均が２．０以上とした。この方位群に含まれる主な方位は、｛１１０｝＜１１０＞、｛６６１｝＜１１０＞、｛４４１｝＜１１０＞、｛３３１｝＜１１０＞、｛２２１｝＜１１０＞、｛３３２｝＜１１０＞、｛４４３｝＜１１０＞、｛５５４｝＜１１０＞および｛１１１｝＜１１０＞である。これらの各方位のＸ線ランダム強度比は｛１１０｝極点図よりベクトル法により計算した３次元集合組織や｛１１０｝，｛１００｝，｛２１１｝，｛３１０｝極点図のうち、複数の極点図を基に級数展開法で計算した３次元集合組織から求めればよい。例えば、後者の方法から各結晶方位のＸ線ランダム強度比を求めるには、３次元集合組織のΦ２＝４５゜断面における（１１０）［１−１０］、（６６１）［１−１０］、（４４１）［１−１０］、（３３１）［１−１０］、（２２１）［１−１０］、（３３２）［１−１０］、（４４３）［１−１０］、（５５４）［１−１０］、（１１１）［１−１０］の強度で代表させられる。
【００１７】
｛１１０｝＜１１０＞〜｛１１１｝＜１１０＞方位群の平均Ｘ線ランダム強度比とは、上記の各方位の相加平均である。上記方位のすべての強度が得られない場合には｛１１０｝＜１１０＞、｛４４１｝＜１１０＞、｛２２１｝＜１１０＞の方位の相加平均で代替しても良い。中でも、｛１１０｝＜１１０＞は重要であり、この方位のＸ線ランダム強度比が３．５以上であることが特に望ましい。｛１１０｝＜１１０＞〜｛３３２｝＜１１０＞方位群の平均強度比が２．０以上でかつ｛１１０｝＜１１０＞の強度比が３．０以上であれば特にハイドロフォーム用鋼管としてはさらに好適であることは言うまでもない。また、成形困難な場合には上記方位群の平均強度比が３．５以上であること、｛１１０｝＜１１０＞の強度比が５．０以上であることのうち少なくとも１つを満たすことが望ましい。
【００１８】
なお、本発明の集合組織は通常の場合、Φ２＝４５°断面において上記の方位群の範囲内に最高強度を有し、この方位群から離れるにしたって徐々に強度レベルが低下するが、Ｘ線の測定精度の問題や鋼管製造時の軸周りのねじれの問題、Ｘ線試料作製の精度の問題などを考慮すると、最高強度を示す方位がこれらの方位群から±５°ないし１０°程度ずれる場合も有りうる。
【００１９】
鋼管のＸ線回折を行う場合には、鋼管より弧状試験片を切り出し、これをプレスして平板としＸ線解析を行う。また、弧状試験片から平板とするときは、試験片加工による結晶回転の影響を避けるため極力低歪みで行うものとし、加えられる歪み量の上限を１０％以下で行うこととした。このようにして得られた板状の試料について機械研磨によって所定の板厚まで減厚した後、化学研磨などによって板厚中心付近まで研磨し、バフ研磨によって鏡面に仕上げた後、電解研磨や化学研磨によって歪みを除去すると同時に板厚中心層が側面となるように調整する。なお、鋼板の板厚中心層に偏析帯が認められる場合には、板厚の３／８〜５／８の範囲で偏析帯のない場所について測定すればよく、またこの範囲外でも前述の条件を満たしていることは何ら鋼管の成形性を落とすものではない。
【００２０】
なお、｛ｈｋｌ｝＜ｕｖｗ＞とは上述の方法でＸ線用試料を採取したとき、板面に垂直な結晶方位が＜ｈｋｌ＞で鋼管の長手方向が＜ｕｖｗ＞であることを意味する。
【００２１】
本発明の集合組織に関する特徴は、通常の逆極点図や正極点図だけでは表すことができないが、例えば鋼管の半径方向の方位を表す逆極点図を板厚の中心付近に関して測定した場合、各方位のＸ線ランダム強度比は以下のようになることが好ましい。＜１００＞：２以下、＜４１１＞：２以下、＜２１１＞：４以下、＜１１１＞：１５以下、＜３３２＞：１５以下、＜２２１＞：２０．０以下、＜１１０＞：３０．０以下。また、軸方向を表す逆極点図においては、＜１１０＞：１０以上で、＜１００＞、＜４１１＞、＜２１１＞、＜１１１＞、＜３３２＞、＜２２１＞の全ての方位：３以下。
【００２２】
ハイドロフォーム成形では非常に厳しい加工まで成形可能となることから、一旦鋼管のある位置にくびれが生じると、その場所での変形が加速的に進み、破断（バースト）に至る。従って、極力このような歪みの集中に起因するくびれを発生させないことも非常に重要となる。歪みの集中を回避する方法としては鋼材の加工硬化指数（ｎ値）を高めることが効果的であり、本発明者らは、特に軟質なフェライト中に硬質のマルテンサイトを導入することで、降伏強度を低下させて高いｎ値を確保することが上述の集合組織制御との組み合わせでは有効であることを見出した。
【００２３】
この時、マルテンサイト体積分率が２％未満ではマルテンサイト変態によって周囲のフェライトに導入される変態歪み量が少ないために降伏強度が十分低下しないためにこれをマルテンサイト体積分率の下限値とした。また、マルテンサイト体積分率が２５％超となると、マルテンサイト同士が連結したいわゆるネットワーク状のマルテンサイト組織が生成し、著しく成形性を劣化させるために、これをマルテンサイト体積分率の最大値とした。フェライト体積分率が６０％未満の場合には上述の結晶集合組織を得ることができないためフェライト体積分率の最小値を６０％と限定した。
【００２４】
また、マルテンサイトとフェライトの硬度差が１．４未満の場合には、降伏比が十分に低下しないことから、高いｎ値が得られないために、これをマルテンサイトとフェライトの硬度差の下限値とした。ここで、硬度の測定は粒径が大きい場合には５０ｇ以上の加重で、また、粒径が小さい場合には１０ｇもしくは必要に応じて５ｇ加重のヴィッカース硬度計にて粒毎に測定され、５点以上の平均値として得られる。
【００２５】
第２相としては、上述のマルテンサイト以外に、ベイナイトおよび一部パーライトさらには残留オーステナイトを含んでいても何ら最終的な鋼管の成形性を劣化させるものではない。
【００２６】
ｎ値は一般的に鋼材の強度と共に低下する。良好なハイドロフォーム成形性を得るためには鋼材の最大強度ＴＳと加工硬化指数ｎの積ＴＳ×ｎが４５ＭＰａ以上であることが望ましい。
【００２７】
鋼管の強度およびｎ値は鋼管の管状引張り試験（ＪＩＳ１１号）または軸方向に切り出した弧状引張り試験（ＪＩＳ１２号Ｂ）等で得ることができ、強度は最大強度ＴＳ、ｎ値は５％〜１０％もしくは３％〜８％の歪み範囲での加工硬化率として定義する。
【００２８】
次に化学成分の限定理由について述べる。
Ｃ：Ｃは鋼材の強度を制御すると同時に、第２相としてのマルテンサイトの体積率を制御するために重要な元素であり、製造の加工熱処理中に未変態オーステナイト中に濃化することで、未変態オーステナイトの焼き入れ性を高める。しかしながら、この添加量が０．０２質量％未満の場合には、焼き入れ性が十分でないために、２％〜２５％の範囲の体積分率のマルテンサイトを得られないことから、０．０２％を下限とした。一方、鋼材の平均Ｃ量が増加するに従って確保可能なマルテンサイト体積分率は増加するが、同時に鋼材強度も増加する。しかしながら、鋼材のＣ添加量が過大になると、必要以上に鋼材の強度を上昇させ、最終的に得られる鋼管の成形性をするのみならず、成形後の組立工程において重要となる溶接性を大きく劣化させる。従って鋼材のＣ質量％の上限を０．２％とした。
【００２９】
Ｍｎ，Ｎｉ，Ｃｒ，Ｃｕ，Ｍｏ，Ｗ，Ｃｏ，Ｓｎ：Ｍｎ，Ｎｉ，Ｃｒ，Ｃｕ，Ｍｏ，Ｗ，Ｃｏ，Ｓｎは全て変態挙動を制御するためには有効な元素である。特に、溶接性の観点からＣの添加量が制限される場合には、このような元素を適量添加することによって効果的にマルテンサイトを生成させることが可能となる。また、これらの元素はＡｌやＳｉ程ではないがセメンタイトの生成を抑制する効果があり、２相分離を容易にする働きもする。さらに、これらの元素はＡｌ，Ｓｉと共にマトリックスであるフェライトやベイナイトを固溶強化させることによって、鋼材の強度を高める働きも持つ。しかしながら、これらの元素の１種もしくは２種以上の添加の合計が０．５質量％未満の場合には、必要な焼き入れ性の確保ができなくなるとともに、鋼材の強度が低くなり、有効な車体軽量化が達成できなくなることから、下限を０．５質量％とした。一方、これらの合計が３．５質量％を超える場合には、母相であるフェライトもしくはベイナイトの硬質化を招き、最終的に得られる鋼管の成形性の低下、靭性の低下、さらには鋼材コストの上昇を招くために、上限を３．５質量％とした。
【００３０】
Ａｌ，Ｓｉ：ＡｌとＳｉは共にフェライトの安定化元素であり、フェライト体積率を増加させることによって鋼材の加工性を向上させる働きがある。また、Ａｌ，Ｓｉ共にセメンタイトの生成を抑制することから、効果的にオーステナイトとフェライトの２相分離を促進させ、適当な体積分率のマルテンサイトを得るために重要な元素である。しかしながら、ＡｌとＳｉの合計が０．３質量％未満の場合には、セメンタイト生成抑制の効果が十分でなく、マルテンサイトが得にくくなることから下限を０．３質量％とした。また、ＡｌとＳｉの合計が３％を超える場合には、母相であるフェライトもしくはベイナイトの硬質化や脆化を招き、歪み速度上昇による変形抵抗の増加を阻害するばかりでなく、最終的に得られる鋼管の成形性の低下、靭性の低下、さらには鋼材コストの上昇を招き、また化成処理性等の表面処理特性が著しく劣化するために、３質量％を上限値とした。なお、Ａｌ量の下限値は、本発明の実施例に基づいて０．０３質量％以上とした。
【００３１】
Ｐ：さらにＰは、鋼材の高強度化に有効ではあると同時にフェライトの生成を促進し、２相分離を容易にするが、０．２質量％を超えて添加された場合には体積分率最大の相であるフェライトの変形抵抗を必要以上に高め、最終的に得られる鋼管の成形性の低下、靭性の低下、さらには鋼材コストの上昇を招く。さらに、耐置き割れ性の劣化や疲労特性、靭性の劣化を招くことから、０．２質量％をその上限とした。但し、Ｐの添加の効果を得るためには、０．００１質量％以上含有することが好ましい。
【００３２】
Ｂ：また、必要に応じて添加するＢは、粒界の強化や鋼材の高強度化に有効ではあるが、その添加量が０．０１質量％を超えるとその効果が飽和するばかりでなく、必要以上に鋼材強度を上昇させ、最終的に得られる鋼管の成形性の低下を招くことから、上限を０．０１質量％とした。但し、Ｂの添加効果を得るためには、０．０００２質量％以上含有することが好ましい。
【００３３】
Ｎｂ，Ｔｉ，Ｖ：また、必要に応じて添加するＮｂ，Ｔｉ，Ｖは、炭化物、窒化物もしくは炭窒化物を形成することによって鋼材を高強度化することができるが、その合計が０．３％を超えた場合には母相であるフェライトやベイナイト粒内もしくは粒界に多量の炭化物、窒化物もしくは炭窒化物として析出し、最終的に得られる鋼管の成形性の低下、靭性の低下、さらには鋼材コストの上昇を招くことから上限を０．３質量％とした。但し、これらの元素の添加によって高強度化するためには、Ｎｂ，Ｔｉ，Ｖの合計で０．００５質量％以上添加することが好ましい。
【００３４】
Ｃａ，希土類元素（Ｒｅｍ）：介在物制御に有効な元素で、Ｃａは０．０００５質量％以上、Ｒｅｍは０．００１％以上の添加により熱間加工性を向上させるが、Ｃａは０．００５％超、Ｒｅｍは０．０２％超の添加は逆に熱間脆化を助長させるため、上記の範囲とした。ここで、希土類元素とは、Ｙ，Ｓｃおよびランタノイド系の元素を指し、工業的には、これらの混合物であるミッシュメタルとして添加することがコスト的に有利である。
【００３５】
鋼板中のＮはＣと同様に焼き入れ性を向上させることができるが、同時に鋼材の靭性や延性を劣化させる傾向があるために０．０１質量％以下とすることが望ましい。
【００３６】
また、Ｏは酸化物を形成し、介在物として鋼材の加工性、特に伸びフランジ成形性に代表されるような極限変形能や鋼材の疲労強度、靭性を劣化させることから、０．０１質量％以下に制御することが望ましい。
【００３７】
以下に本発明の製造方法について述べる。
（スラブ再加熱温度）
所定の成分に調整された鋼は、鋳造後直接もしくは一旦Ａｒ3 変態温度以下まで冷却された後に再加熱された後に熱間圧延される。この時の再加熱温度が１０００℃未満の場合には、熱間圧延を完了するまでに、何らかの加熱装置必要となるためにこれを下限とした。また再加熱温度が１３００℃を超える場合には、加熱時のスケール生成による歩留まり劣化を招くと同時に、製造コストの上昇も招くことから、これを再加熱温度の上限値とした。
【００３８】
（熱延条件）
熱延は通常の方法にて行われれば良く、熱延終了温度が鋼のＡｒ3 変態温度以下となっていても良い。但し、最終的に得られる鋼管の集合組織を好ましいものとするためには、熱延鋼板での集合組織発達を回避することが有効であり、このためにＡｒ3 変態温度＋５０℃以上で熱延を完了することが望ましい。一方、スケール生成に起因する表面特性の劣化を抑制するためには、仕上げ温度を９８０℃以下とすることが好ましい。
【００３９】
（冷延−焼鈍条件）
熱延完了した鋼板をそのまま造管し縮径加工を行っても良いが、必要に応じて酸洗後冷延し、焼鈍後に造管し縮径加工を行っても良い。この時の冷延−焼鈍条件は特に規定しない。
【００４０】
（造  管）
造管はコイル状の鋼板を連続的に巻きながら、もしくは前もって所定のサイズに切断された鋼板を巻いた後に溶接もしくは固相拡散接合等の方法によって行われる。
【００４１】
（縮径加工）
以上のような方法によって製造された鋼管を縮径加工によって所定のサイズに調整する際に、縮径加工開始前の加熱温度が鋼材の化学成分によって決まる（２×Ａｃ1 変態温度＋Ａｃ3 変態温度）／３未満の場合には、最終的に得られるマルテンサイト体積分率が２％未満となり、鋼管の成形性を劣化させることから、これを加熱温度の下限値とした。一方、この加熱温度が１０５０℃超となった場合には、最終的に得られる鋼管において｛１１０｝＜１１０＞〜｛３３２｝＜１１０＞の方位群が発達せず、結果として鋼管の成形性が劣化するために、これを加熱温度の上限値とした。
【００４２】
縮径は上記の加熱温度に規定することにより、縮径の温度範囲を特に定めることなく本発明の効果を得ることができるが、最終的なミクロ組織中にマルテンサイトを得るために、縮径の仕上げ温度は鋼の成分で決まるＡｒ3 変態温度−１００℃以上とすることが、また、２相分離を十分に進めるためにはＡｒ3 変態温度＋１５０℃以下とすることが好ましい。
但し、
0004336026.tif 000002
縮径加工によって、鋼管の長さ、鋼管外周径、板厚を変化させることができるが、これらを全て独立に変化させることができないために、この中の１つに着目して制御することで縮径加工時に導入された全歪み量を評価することができる。ここではその代表値として鋼管の長さ変化（縮径加工後の鋼管長さ／縮径加工前の鋼管長さ）を採用した。この鋼管の長さ変化が１．２５未満の場合には鋼材に導入される歪み量が十分でないために集合組織の発達が不十分となり鋼管の成形性を劣化させる。従って鋼管の長さ変化の最小値として、１．２５以上とすることが好ましい。この長さ変化は大きければ大きいほど良く、望ましくは１．４５以上、さらに非常に高い加工性が要求される場合には１．８以上とすることがさらに望ましい。
【００４３】
縮径加工後の冷却によって鋼材のミクロ組織が制御される。この時の冷却は空冷でも良いが、ブロワーや気水冷却、水冷等の設備を配して加速冷却しても良い。但しこの時に、冷却速度を５００℃／秒超とするためには過大の設備投資を必要とするためにこれを冷却速度の上限とした。一方、未変態オーステナイトからマルテンサイトを得るために冷却速度の下限を３℃／秒とした。空冷される場合には、冷却は室温まで連続的に行われても良いが、加速冷却される場合には、冷却完了温度が２５０℃超の場合には、生成したマルテンサイトが冷却中にオートテンパーされて降伏強度の上昇と加工硬化率の低下を招き、最終的に得られる鋼管の成形性を劣化させるためにこれを冷却停止温度の上限値とした。この冷却停止温度は低いほど降伏強度が下がることから、１５０℃以下とすることが望ましい。
【００４４】
このようにして製造された鋼管をハイドロフォーム成形する前に、表面の摩擦抵抗を小さくする目的で、油脂や固体潤滑剤等を塗布しても良い。
また、防錆効果のために、これらの鋼管にＺｎ等の表面処理を施しても良い。
【００４５】
【実施例】
表１に示す化学成分の鋼を溶解し、鋳造後一旦室温まで冷却した後に再度１２００℃に加熱し９００℃以上で熱延を完了した後冷却し、電縫溶接した。このようにして製造した母管を所定の温度に加熱し縮径加工を行った。
【００４６】
最終的に得られた鋼管の加工性の評価は以下の方法で行った。前もって鋼管に１０mmΦのスクライブドサークルを転写し、内圧と軸押し量を制御して、円周方向への張り出し成形を行った。バースト直前での最大拡管率を示す部位（拡管率＝成形後の最大周長／母管の周長）の軸方向の歪みεΦと円周方向の歪みεθを測定した。この２つの歪みの比ρ＝εΦ／εθと最大拡管率をプロットし、ρ＝−０．５となる拡管率Ｒｅ（０．５）をもってハイドロフォーム成形性の指標とした。
【００４７】
集合組織の測定はＸ線解析によって、鋼管から弧状試験片を切り出し、プレスして平板としたサンプルの１／２部に対して行った。また、Ｘ線の相対強度はランダム結晶と対比することで求めた。
【００４８】
フェライトおよびマルテンサイトの体積分率は、鋼管の軸方向断面の１／４厚部において５００倍の写真を撮影し、ポイントカウント法によって求めた。
【００４９】
表２には表１中の鋼Ｐ２を表中に示した縮径加工条件で加工し、得られた鋼管のハイドロォーム成形性とミクロ組織、集合組織を調査した結果を示した。縮径加工条件が本発明の範囲内であるものは最大拡管率が１．４以上の極めて良好なハイドロフォーム成形性を示すことがわかる。
【００５０】
また、表３には表１に示す全ての鋼に対して、表３中に示した本発明の範囲内である縮径加工条件で縮径加工を行った後、５〜２０℃／秒の冷却速度で１５０℃以下まで冷却された鋼管のハイドロフォーム成形性とミクロ組織、集合組織の調査結果を示す。本発明の範囲外の化学成分を有するＣ１〜Ｃ６の鋼は、たとえ縮径加工条件が本発明の範囲内であったとしても、最終的に得られる鋼管のミクロ組織もしくは集合組織の少なくとも何れかが本発明の範囲外となり、その結果ハイドロフォーム成形性が本発明の例に比較して劣位にあることが分かる。
【００５１】
【表１】
0004336026.tif 000003
【００５２】
【表２】
0004336026.tif 000004
【００５３】
【表３】
0004336026.tif 000005
【００５４】
【発明の効果】
鋼管の集合組織とミクロ組織を制御することで、鋼管のハイドロフォーム成形性が著しく向上することを以上に詳述した。本発明によって、複雑な形状の部品へのハイドロフォーム加工が可能となり、自動車車体の軽量化をより一層推進することができる。従って、本発明は、工業的に極めて高い価値のある発明である。